ПОСЛЕДУЮЩАЯ МОДИФИКАЦИЯ ДЕКОРАТИВНОЙ ПОВЕРХНОСТИ
SUBSEQUENT MODIFICATION OF DECORATIVE SURFACE

Данное изобретение касается панели согласно ограничительной части независимого пункта 1 формулы изобретения и способа последующей модификации готовой к использованию декоративной поверхности согласно ограничительной части независимого пункта 13 формулы изобретения.
Декоративные поверхности известны, например, из области деревоперерабатывающей промышленности. Там плиты на основе древесных материалов снабжаются цветным декором, на который затем наносится соответствующий защитный слой для защиты этого цветного декора. Затем эта декоративная поверхность может дополнительно приобрести поверхностную структуру.
Эти поверхностные структуры, например, с помощью тиснильных пластин, вдавливаются в защитный слой цветного декора, при необходимости также в сам слой цветного декора. При этом на различных участках можно также создавать различные степени блеска на поверхности.
Существенным недостатком этих созданных поверхностных структур является то, что оптический эффект таких структур зависит от цвета декоративной бумаги и глубины соответствующих структур на прессовой пластине.
Известные из уровня техники возможности изменения оптических свойств поверхности, такие, например, как нанесение лаков, травление или оклейка участков поверхности ведут либо к ограничениям механических и технических свойств, либо не могут осуществляться в привязке к структуре, а большей частью располагаются на поверхности, покрывая ее полностью.
Таким образом, в основу данного изобретения положена задача предложить способ последующей модификации готовой к применению декоративной поверхности, с помощью которого указанные структуры могут быть оптически модифицированы без оказания вмешательства в механическую или структурную прочность декоративной поверхности. Далее, в основу данного изобретения положена задача предложить соответственно изготовленную панель с модифицированной впоследствии декоративной поверхностью.
Данное изобретение решает эту задачу посредством способа с признаками независимого пункта 1 формулы изобретения и посредством панели с признаками независимого пункта 13 формулы изобретения. Предпочтительные модификации данного изобретения указаны в зависимых пунктах формулы. При этом все описанные признаки сами по себе или в любой комбинации в принципе являются предметом данного изобретения, независимо от их взаимосвязи в пунктах формулы или от их зависимостей.
Согласно изобретению, при указанном способе последующей модификации готовой к использованию декоративной поверхности предоставляется панель с готовым к использованию декоративным слоем, который содержит первый цветной декор и защитный слой со структурированной поверхностью, на этот защитный слой наносится второй цветной декор и распределяется неравномерно.
Этот способ дает возможность особенно простым образом осуществлять последующее изменение оптических свойств самой по себе декоративной поверхности декоративного слоя. При этом, в частности, структуры декоративного слоя подчеркиваются за счет неравномерного нанесения второго цветного декоративного слоя, вследствие чего оптические свойства готового декоративного слоя могут полностью измениться.
Панели имеют, в частности, несущую плиту, которая содержит, например, древесный материал, в частности, древесно-стружечную плиту ДСП, древесно-волокнистую плиту ДВП, древесно-волокнистую плиту с цементным связующим, древесно-пластиковые композитные материалы (WPC), слоистый материал (например, ламинат высокого давления (HPL), ламинат непрерывного давления (CPL), сплошную сердцевину из синтетической смолы и бумаги для нанесения дополнительного покрытия), минеральные волокна, которые, в частности, связаны синтетической смолой или минеральным связующим, или др.
В частности, такие панели используются как напольные покрытия, облицовка стен, облицовка потолка или мебельные плиты.
Указанный декоративный слой является частью панели и, например, соединен с несущей плитой. Декоративный слой содержит декоративную поверхность. Декоративная поверхность является видимой в ситуации своего предусмотренного применения поверхностью, которая имеет по меньшей мере одноцветный первый цветной декор, в частности, однако, многоцветный цветной декор. Этот декоративный слой, таким образом, имеет первый цветной декор и защитный слой. Первый цветной декор, как и защитный слой могут быть образованы многослойными. Первый цветной декор может представлять собой, например, рисунок древесины, плиточный декор, фантазийный декор или др.
Защитный слой может представлять собой, в частности, по меньшей мере преимущественно прозрачный, отдельно образованный слой, например, лак, кроющую пленку с синтетической смолой, такой как меламиновая смола или т.п., который, в частности, расположен на всей поверхности цветного декора и защищает его от внешних воздействий. Именно у поверхностей, которые при их последующем применении не испытывают высоких механических нагрузок, защитный слой может быть образован, например, синтетической смолой, которой пропитана декоративная бумага цветного декора, а защитный слой может быть выполнен как интегральный компонент этого цветного декора.
Для структурирования декоративной поверхности защитный слой может иметь 3D-структуру, т.е. исходя из средней плоскости, выступающие из этой плоскости возвышения и/или проходящие в эту плоскость углубления, которые при необходимости доходят до первого цветного декора. Эта структура может быть получена тиснением. Такая 3D-структура дополнительно или альтернативно может быть выполнена структурированием поверхности, например, за счет нанесенного на отдельных участках на защитный слой дополнительного слоя, например, прозрачного лака или прозрачной синтетической смолы, что в конечном итоге тоже дает 3D-структуру.
Структурирование может быть выполнено, например, при цветном декоре, изображающем древесину, синхронно с изображенными порами в древесине или при плиточном декоре - синхронно со стыковочными швами.
Под признаком «готовый к использованию» понимается, что указанная декоративная поверхность панели по своему выполнению готова для ее целевого использования. Т.е. на декоративной поверхности обычно больше не происходит никакого вмешательства, изменяющего этот декоративный слой. Однако, панели с готовой к использованию декоративной поверхностью могут, например, еще адаптироваться по размерам. Также еще могут располагаться профилирования на боковых кромках. Так, особенно предпочтительно предусмотреть корреспондирующие фиксирующие профили, которые дают возможность бесклеевого фиксирования двух панелей друг с другом и, например, предотвращают смещение по высоте и образование зазора между двумя зафиксированными друг с другом панелями.
Панели с готовым к использованию декоративным слоем - это, например, плиты на основе древесных материалов с напрессованной и структурированной поверхностью слоистого материала, например, ламинат высокого давления (HPL) или ламинат непрерывного давления (CPL), или ламинат, изготовленный как ламинат прямого давления (DPL) с плитой на основе древесных материалов или с несущей плитой из другого материала. Несущие плиты с уже снабженной завершающим лаковым покрытием структурированной декоративной поверхностью, которая может находиться, например, на плите из древесного материала, тоже могут быть рассмотрены как панели с готовым к использованию декоративным слоем. В качестве несущих плит таких панелей используются, например, плиты на основе древесных материалов, такие как древесноволокнистые плиты, предпочтительно MDF (древесноволокнистые плиты средней плотности), HDF (древесноволокнистые плиты высокой плотности) или древесноволокнистые плиты-CDF (Compact Density Fiberboard) или древесно-стружечные плиты.
Точно так же панели из древесно-пластиковых композитов (WPC) со структурированной окончательной поверхностью могут рассматриваться как готовые к использованию, причем первый цветной декор или части первого цветного декора большей частью выполняются из основного цвета этого древесно-пластикового композитного материала, т.е., пластиковой матрицы и частиц древесины или бумаги или т.п. Также и чистые плиты из ламината, такого как ламинат высокого давления, ламинат непрерывного давления и др., которые содержат один или несколько слоев бумаги-основы, соответствующий первый цветной декор, защитный слой и имеют уже структурированную поверхность, могут рассматриваться как готовые к использованию. В соответствии с этим, например, сплошные сердцевины из нескольких бумаг, пропитанных синтетической смолой и спрессованных друг с другом, которые могут покрываться декоративным слоем, тоже могут рассматриваться как несущие плиты для панели.
И, наконец, в качестве несущей плиты для панели могут использоваться также, например, цементно-волокнистые плиты или армированные стекловолокном плиты из синтетического материала. Они, например, как плиты на основе древесных материалов или как сплошные сердцевины с ламинированной поверхностью в процессе ламинирования прямым давлением (DPL) могут покрываться слоями бумагой, пропитанной синтетической смолой, или готовым к использованию декоративным слоем на основе лакового покрытия. Также указанный готовый к использованию декоративный слой, например, подобно плитам из древесно-пластиковых композитных материалов, по меньшей мере частично сам может быть образован из материала цементно-волокнистых плит или армированных стекловолокном плит из синтетических материалов.
Под последующей модификацией понимается, что панель с готовой для ее целевого использования декоративной поверхностью корректируется (адаптируется) с помощью второго цветного декора. Таким образом, размещение второго цветного декора осуществляется тоже уже после полного отверждения защитного слоя. Нанесения «сырой по сырому» не происходит.
Второй цветной декор в соответствии с этим образуется нанесенными на защитный слой красящими частицами. При этом второй цветной декор может быть выполнен, например, одноцветным. Однако, могут также наноситься красящие частицы различной окраски, при необходимости в несколько рабочих этапов. В частности, цвет второго цветного декора создается контрастирующим с первым цветным декором.
Под нанесением второго цветного декора понимается, что образующие второй цветной декор частицы помещаются (наносятся) на защитный слой. Это может осуществляться известными способами и устройствами для нанесения твердых порошкообразных частиц или же способами и устройствами для нанесения соответственно пигментированных жидких поверхностных покрытий. В частности, второй цветной декор может быть, тем самым, нанесен распылением, накатыванием или насыпкой.
Неравномерное распределение частиц при этом происходит различным образом. В случае твердых порошкообразных частиц после нанесения, например, слоя преимущественно равномерной толщины может осуществляться удаление избыточных порошкообразных частиц. При этом они удаляются неравномерно, в результате чего возникает неравномерное распределение остающихся на поверхности частиц.
В случае поверхностных покрытий, наносимых жидкими, указанное неравномерное распределение может осуществляться либо тоже после нанесения, либо непосредственно при нанесении жидкого покрытия.
Для нанесения второго цветного декора и/или для получения неравномерного распределения могут осуществляться разные способы или промежуточные этапы. Так, порошкообразные красящие частицы, соответственно, жидкие поверхностные покрытия для нанесения могут, например, распыляться, насыпаться, растираться, наноситься щеткой, втираться, вдавливаться или впрыскиваться (в структуры), вследствие чего две рабочие операции, а именно нанесение и неравномерное распределение могут выполняться, например, одновременно.
Разумеется, такие этапы способа, как растирание, нанесение щеткой, втирание, вдавливание, впрыскивание и т.д. тоже могут осуществляться только для неравномерного распределения. То есть, второй цветной декор наносится, например, распылением, насыпкой или орошением (Rieseln), а затем соответственно растирается, наносится щеткой, втирается, вдавливается и т.д.
Неравномерное распределение в случае второго цветного декора, содержащего магнитные или ферромагнитные частицы, например, может также осуществляться посредством электромагнитного распределения.
Под «неравномерным» в связи с данным изобретением понимается, что создаются видимые оптические эффекты, в частности, второй цветной декор имеет различную насыщенность цвета (темный-светлый) по поверхности. Это происходит потому, что остающееся после распределения количество нанесенного вещества второго цветного декора различается между отдельными участками поверхности. Второй цветной декор может быть выполнен, в частности, одноцветным или по меньшей мере преимущественно одноцветным. Так, красящие частицы для второго цветного декора могут иметь, например, все один и тот же цвет, или может иметься смесь красящих частиц подобных цветов. Так, в частности, за счет остающегося количества нанесенного вещества можно осуществлять соответствующее управление насыщенностью цвета, т.е. степенью яркости. И, наконец, это означает, что после нанесения и распределения красящих частиц второго цветного декора указанная декоративная поверхность имеет участки с максимальным количеством красящих частиц, участки с минимальным количеством красящих частиц и участки с количеством красящих частиц, которое лежит между максимальным и минимальным количеством. В частности, второй цветной декор расположен по всей структурированной поверхности, так что после указанного распределения предпочтительно нет никаких участков структурированной поверхности без красящих частиц, причем это возможно, разумеется, как декоративный вариант.
Согласно одной модификации данного изобретения указанная структурированная поверхность имеет возвышения и углубления, и второй цветной декор располагается в области возвышений и/или углублений.
Указанная структурированная поверхность, в частности, защитный слой, имеет при этом среднюю плоскость, от которой указанные возвышения проходят наружу от первого цветного декора, соответственно, от которой указанные углубления проходят внутрь в направлении первого цветного декора, при необходимости до первого цветного декора. Благодаря расположению второго цветного декора на отдельных участках в области возвышений и/или в области углублений особенно подчеркиваются создаваемые в результате этого структуры. Оптическое впечатление изменяется в том отношении, что наблюдатель может воспринимать это структурирование поверхности значительно усиленным.
В принципе второй цветной декор может быть расположен на всей поверхности, т.е. как на возвышениях и на углублениях, так и в области указанной средней плоскости. При этом, однако, остающееся количество на отдельных участках варьируется. Особенно улучшенное восприятие таких структур достигается согласно одной модификации данного изобретения за счет того, что в области возвышений и/или в области углублений расположено большее количество образующих второй цветной декор частиц, чем в лежащих между ними средних плоскостях.
Как уже указывалось, имеются различные возможности создания второго цветного декора. Согласно одной модификации данного изобретения предусмотрено, что для создания второго цветного декора красящие частицы наносятся в виде порошка на указанную структурированную поверхность, а затем избыточные красящие частицы удаляются.
Нанесение красящих частиц на указанную структурированную поверхность при этом может осуществляться преимущественно равномерно. Это может выполняться, например, посредством распылительного и/или посыпающего устройства. Неравномерное распределение реализуется затем путем удаления избыточных красящих частиц. Для этого красящие частицы могут, например, отсасываться или сдуваться.
Согласно одной модификации данного изобретения предусмотрено, однако, что красящие частицы счищаются щеткой. Такая счистка щеткой при этом производится, в частности, посредством цилиндрической щетки. Эта щетка, какой бы формы она ни была, перемещается по поверхности, в частности, с небольшим давлением, так что именно в области углублений имеющиеся красящие частицы счищаются щеткой лишь в незначительной степени.
К тому же, чтобы улучшить распределение порошкообразных красящих частиц в области возвышений, счистка щеткой красящих частиц осуществляется, в частности, только в одном направлении по поверхности. Благодаря этому красящие частицы посредством щетки прижимаются в области возвышений к противоположной направлению движения щетки боковой стороне возвышения, соответственно, совсем не счищаются щеткой или лишь в незначительной степени счищаются щеткой на обращенной в направлении движения щетки боковой стороне возвышения. Таким образом, распределяемое количество красящих частиц в области возвышений может быть значительно повышено по отношению к средней плоскости, соответственно, к участкам, которые не имеют структурирования, а выполнены ровными.
2
2
2
2
В принципе можно было бы порошкообразные красящие пигменты зафиксировать на защитном слое, например, посредством термообработки. Особенно предпочтительно, однако, разместить фиксирующий слой на втором цветном декоре, а тем самым и поверх защитного слоя. Этот фиксирующий слой может быть выполнен, например, как слой лака и, например, наноситься в несколько слоев. Фиксирующий слой наносится при этом, в частности, особенно тонко, предпочтительно в диапазоне от 0,5 г/м до 100 г/м, предпочтительно в диапазоне от 5 г/м до 50 г/м. Фиксирующий слой при этом может быть также образован как защитный слой для второго цветного декора. Этот фиксирующий слой предпочтительно является полностью прозрачным.
Альтернативно для нанесения порошкообразных красящих частиц согласно одной модификации данного изобретения на указанную структурированную поверхность наносится пигментированное жидкое поверхностное покрытие, чтобы создать второй цветной декор. То есть, придающие цвет этому цветному декору красящие частицы присутствуют как пигменты в жидкости и вместе с ней наносятся на указанную структурированную поверхность.
Жидкие поверхностные покрытия могут быть выполнены, например, как пигментированный жидкий лак. Такое поверхностное покрытие может наноситься по всей поверхности, например, особенно тонко, но может наноситься также и на отдельных участках. В принципе такое нанесение может осуществляться обычными устройствами для нанесения покрытий. Так, например, с помощью напылительного устройства на отдельных участках могут наноситься различные количества жидких покрывных средств. После нанесения и при необходимости после последующего распределения жидкое поверхностное покрытие отверждается. Это может происходить, например, посредством УФ-излучения или же как электроннолучевое отверждение. Разумеется, на нанесенный как пигментированное жидкое поверхностное покрытие и отвержденный второй цветной декор тоже может быть нанесен фиксирующий слой, соответственно, дополнительный защитный слой. Он может быть образован, в частности, из того же материала, что и второй цветной декор, например, из лака и предпочтительно полностью прозрачен.
Указанное пигментированное жидкое поверхностное покрытие в дальнейшем описывается также как жидкое поверхностное покрытие, содержащее красящие частицы.
Красящие частицы (пигментированное жидкое покрывное средство) как в виде порошкообразных красящих частиц, так и в виде жидкого покрывного средства, могут наноситься как на готовую к использованию декоративную поверхность с защитным слоем из синтетической смолы, так и на защитный слой из лака. Для улучшения адгезионной способности перед нанесением второго цветного декора на готовый к использованию декоративный слой может быть нанесено, например, еще и средство, повышающее адгезию, праймер или др.
Особенно предпочтительно осуществлять нанесение второго слоя цветного декора, в частности, образованного в виде жидкого покрывного средства второго слоя цветного декора посредством валика для нанесения покрытий. При этом указанный валик может направляться таким образом, что в области возвышений создается большее прижимное давление на этот валик, вследствие чего с валика для нанесения покрытий на это возвышение передается и большее количество жидкого покрывного средства. В соответствии с этим в области указанной средней плоскости, соответственно, углубления с валика может передаваться небольшое количество наносимого вещества. Также можно, например, путем регулировки вязкости жидкого покрывного средства вызывать растекание наносимого покрывного средства, так что в области углублений будет собираться большее количество покрывных средств, чем, например, в области возвышений.
Альтернативно или дополнительно, согласно одной модификации данного изобретения, количество наносимого вещества в виде как указанного жидкого покрывного средства, содержащего красящие частицы, так и в виде порошкообразных красящих частиц регулируется посредством образования защитного слоя на первом цветном декоре.
Для этого, согласно одной модификации данного изобретения, предусмотрено, что указанная структурированная поверхность имеет участки с бόльшими и с меньшими микронеровностями (шероховатость), и неравномерное распределение второго цветного декора производится таким образом, что на участках с бόльшими микронеровностями (большая шероховатость) располагается большее количество красящих частиц (порошкообразных или в форме пигментированного жидкого покрывного средства), чем на участках с меньшими по сравнению с ними микронеровностями (меньшая шероховатость), которые по отношению к ним являются более гладкими. По микронеровностям отдельных участков можно, таким образом, регулировать, в какой мере соответствующие участки воспринимают наносимые красящие частицы, соответственно, насколько хорошо эти наносимые красящие частицы прилипают к этим соответствующим участкам. Следует отметить, что эти микронеровности рассматриваются, в частности, в диапазоне микроструктур. Под этим понимается, что, например, микропористость поверхности корректируется (адаптируется). Так, указанная поверхность возвышения, углубления и/или средней плоскости, например, на отдельных участках или же полностью может иметь микропоры, или же на отдельных участках может обладать высокой плотностью (иметь мало микропор или совсем не иметь их). Разумеется, могут быть предусмотрены, например, и примыкающие друг к другу возвышения, углубления и/или средние плоскости с высокой плотностью или с микропорами. На участках с высокой плотностью остается меньше налипших красящих частиц, чем на участках поверхности с менее высокой плотностью, которые, например, напротив, имеют много микропор.
Альтернативно или дополнительно для управления по микронеровностям отдельных участков может также осуществляться управление по степени блеска отдельных участков. Так, согласно одной модификации данного изобретения предусмотрено, что указанная структурированная поверхность имеет участки с различными степенями блеска, причем второй цветной декор на участках с меньшей степенью блеска нанесен в большем количестве, чем на участках, которые, напротив, имеют более высокую степень блеска.
Определение степени блеска декоративных поверхностей, соответственно, отдельных участков, которые выполнены, например, как лакированные поверхности или поверхности синтетической смолы, может осуществляться в соответствии с нормами DIN EN ISO 2813. В случае выполнения согласно изобретению для неравномерного распределения решающей является, однако, не абсолютное значение степени блеска соответствующих участков, а разность значений степени блеска между двумя, соответственно, несколькими участками и связанное с этим различие в количестве нанесенного вещества.
Красящие частицы, используемые для второго цветного декора, согласно одной модификации данного изобретения, являются частицами из графита, угля, ферромагнитными частицами, частицами ириодина или каолина, или смесью из по меньшей мере двух из вышеназванных частиц, которые используются как порошкообразные частицы или как частицы (пигменты) в жидком поверхностном покрытии.
Далее, указанная задача данного изобретения решается посредством панели (мебельной или облицовочной плиты), имеющей готовую к использованию декоративную поверхность с декоративным слоем, включающим в себя первый цветной декор, защитный слой и структурированную поверхность, причем на защитном слое размещен неравномерно распределенный второй цветной декор.
Панель, согласно изобретению, делает возможным особенно простое и разнообразное преобразование поверхности и при этом, в частности, подчеркивание таких структур, вследствие чего может быть обеспечено широкомасштабное оптическое преобразование.
Такая панель, в частности, может содержать выполненную в качестве несущей плиты плиту на основе древесных материалов, например, ДСП, древесноволокнистую плиту, ОСБ-плиту. При этом соответствующая несущая плита снабжена декоративной поверхностью. Декоративная поверхность при этом выполняется посредством декоративного слоя, который содержит по меньшей мере один первый цветной декор и один защитный слой, и структурирование поверхности, в частности, защитного слоя. Второй цветной декор нанесен, исходя из первого цветного декора, поверх защитного слоя, соответственно, на защитный слой.
При этом неодинаковое распределение второго цветного декора, в частности, адаптировано к структурированию. Указанное структурирование в свою очередь может содержать, например, возвышения или углубления. Альтернативно или дополнительно можно выполнять указанное структурирование, например, по участкам поверхности, имеющим разные микронеровности, и/или по участкам поверхности, имеющим различные степени блеска.
Для создания цвета цветного декора второй цветной декор содержит красящие частицы, соответственно, состоит из красящих частиц. Особенно предпочтительно, если второй цветной декор выполнен одноцветным или по меньшей мере преимущественно одноцветным, т.е. частицы, содержащиеся во втором цветном декоре, все имеют одинаковый, соответственно, преимущественно одинаковый цвет. Это существенно облегчает нанесение второго цветного декора и уже вызывает значительные изменения общего вида декоративной поверхности. За счет неравномерного распределения второго цветного декора при одноцветных или по меньшей мере преимущественно одноцветных цветных декорах возникают участки с различной насыщенностью цвета. То есть, участки с небольшим количеством красящих частиц выглядят значительно светлее, например, как прозрачная цветная вуаль, в отличие от участков с бόльшим количеством красящих частиц. При этом для второго цветного декора используется, в частности, темный пигмент.
Указанная панель представляет собой, в частности, мебельную плиту и/или облицовочную плиту, которая может использоваться как покрытие для стены, потолка и/или пола.
Ниже данное изобретение разъясняется более подробно на примерах выполнения.
Пример 1
Для последующей модификации декоративной поверхности сначала предоставляется панель с готовым к использованию декоративным слоем. Эта панель содержит несущую плиту, здесь это плита из древесного материала, выполненная как древесноволокнистая плита. В качестве древесноволокнистой плиты используется, в частности, MDF-плита, HDF-плита или CDF-плита. Альтернативно в качестве несущей плиты может использоваться также ДСП, цементно-волокнистая плита, армированная стекловолокном плита из синтетического материала или сплошная сердцевина.
На эту несущую плиту помещен декоративный слой из ламината прямого давления (DPL). Он был спрессован с несущей плитой в прессе при воздействии давления и тепла. Этот декоративный слой из ламината прямого давления (DPL) наряду с разными видами бумаги-основы имеет также первый цветной декор, который в данном случае представляет собой рисунок (декор) древесины. На первом цветном декоре расположена пропитанная синтетической смолой кроющая пленка в качестве защитного слоя. При напрессовывании декоративного слоя из ламината прямого давления (DPL) на несущую плиту посредством тиснильного устройства была выполнена 3D-структура в защитном слое. Для этого при напрессовывании были созданы глянцевые поры на защитном слое, т.е. на поверхности ламината DPL. Они расположены, в частности, в области возвышений 3D-структуры. Полученная декоративная поверхность является готовой к использованию.
Для изменения оптических свойств, в частности, для выделения полученных тиснением структур, красящие частицы (здесь это графитовые частицы в виде порошка) наносятся на указанную структурированную поверхность защитного слоя. Затем эти графитовые частицы частично удаляются с поверхности, в данном случае счищаются цилиндрической щеткой. Вращающаяся цилиндрическая щетка перемещается по панели в направлении движения. При этом на отдельных участках структурированной поверхности остается различное количество графитовых частиц. В то время как в области наибольшего углубления щеткой наносится и, тем самым, там остается особенно большое количество графитовых частиц, в менее глубоко структурированных областях количество остающихся частиц значительно меньше. В зависимости от этого остающееся количество красящих частиц (графитовый стержень) в области матовых участков выше, чем в области глянцевых пор. Благодаря этому получается неравномерное распределение графитовых частиц на защитном слое. Для фиксации графитовых частиц затем наносится особенно тонкий слой лака, который покрывает всю декоративную поверхность панели и, тем самым, также покрывает графитовые частицы, и отверждается посредством УФ-излучения. Альтернативно могут также наноситься, например, другие порошкообразные пигменты. Также лак, который отверждается посредством электроннолучевого отверждения, может наноситься как фиксирующий слой.
Изготовленная таким образом панель для дальнейшей обработки может, например, нарезаться. Затем на боковые кромки могут помещаться корреспондирующие фиксирующие профили, так что получаются панели. Корреспондирующие фиксирующие профили могут быть выполнены как бесклеевые фиксирующие профили, которые предотвращают как смещение по высоте соединенных друг с другом панелей, так и щелеобразование между соединенными панелями. Альтернативно указанная нарезка, соответственно, изготовление панелей с размещением корреспондирующих фиксирующих профилей тоже может осуществляться перед последующей обработкой.
Пример 2
Предоставляется панель с декоративной поверхностью. Эта панель имеет несущую плиту из древесного материала, в данном случае древесноволокнистую плиту. На эту древесноволокнистую плиту нанесен первый цветной декор. Этот цветной декор был произведен из нескольких тонких слоев и представляет собой рисунок древесины. На этот цветной декор был нанесен прозрачный защитный слой из лака. На этот прозрачный защитный слой в свою очередь в областях, в которых этот цветной декор изображает поры древесины, были нанесены глянцевые поры. Эти глянцевые поры тоже состоят из лака, имеющего более высокую степень блеска по сравнению с прозрачным защитным слоем, однако, как было описано, нанесенного только на отдельные участки поверхности. Декоративная поверхность является готовой к использованию.
Для изменения оптических свойств декоративной поверхности предоставляется темный пигментированный лак. Этот лак посредством валика для нанесения покрытий накатывается на указанную поверхность с особенно небольшим давлением и особенно тонко. Вследствие небольшого давления и особенно тонкого нанесения в области глянцевых пор остается значительно меньше пигментированного лака по сравнению с участками структурированной поверхности, на которых не нанесены глянцевые поры. Затем пигментированный слой лака отверждается, в данном случае посредством УФ-излучения. Альтернативно для этого, например, может также использоваться электроннолучевое отверждение.
Изготовленная таким образом панель с модифицированной впоследствии декоративной поверхностью может быть, как и в примере 1, нарезана для получения панелей для дальнейшего использования. Альтернативно такая нарезка и дальнейшее преобразование в панели могут также осуществляться перед изменением оптических свойств декоративной поверхности, так что такое последующее изменение декоративной поверхности выполняется на полученных отдельных панелях.
Независимо от того, наносится ли второй цветной декор в виде порошка, пластинчатого пигмента или как жидкое поверхностное покрытие, в принципе может использоваться панель, например, из древесноволокнистой плиты, ДСП, ОСБ-плиты, ламината или древесно-пластикового композита (WPC), соответственно, многослойная плита из комбинации этих материалов. К тому же, полученный посредством порошка и фиксирующего слоя второй цветной декор, разумеется, тоже может наноситься на готовую к использованию поверхность лака, соответственно, образованный как жидкое покрывное средство второй цветной декор может быть нанесен на готовую к использованию поверхность синтетической смолы.
Хотя некоторые аспекты были описаны в связи со способом или с этапом способа, понятно, что эти аспекты представляют собой также описание соответствующего блока или детали, или признака соответствующего устройства. Аналогично этому аспекты, которые описывались в связи с устройством, представляют собой описание соответствующего способа, так что элемент блока или конструктивный элемент устройства тоже следует воспринимать как соответствующий этап способа или как признак этапа способа.
Пример 3
Предоставляется панель с готовым к использованию декоративным слоем. Эта панель содержит несущую плиту, которая выполнена как MDF-плита, CDF-плита, HDF-плита, ДСП, сплошная сердцевина, цементно-волокнистая плита или армированная стекловолокном плита из синтетического материала. Эта несущая плита покрыта готовым к использованию декоративным слоем. Этот декоративный слой может содержать ламинированную поверхность, в частности, ламинат непрерывного давления или ламинат высокого давления, или лаковое покрытие. К тому же, этот готовый к использованию декоративный слой имеет структурированную поверхность с 3D-структурой. Также готовый к использованию декоративный слой может быть нанесен методом DPL соответственно примеру 1.
На этот готовый к использованию декоративный слой наносится второй цветной декор. Для этого красящие частицы в виде порошка распыляются, насыпаются или наносятся, например, посредством валика для нанесения покрытий на указанную структурированную поверхность готового к использованию декоративного слоя. Затем осуществляют втирание красящих частиц в структуры поверхности посредством вводящего приспособления, например, ветоши или губки. Альтернативно эти частицы могут также наноситься прямо на это вводящее приспособление и при втирании переноситься на указанную поверхность. Альтернативно или дополнительно избыточные нанесенные частицы второго цветного декора могут также, например, частично счищаться щеткой, отсасываться или сдуваться, так что возникает неравномерное распределение.
Независимо от вида нанесения и типа распределения после неравномерного распределения наносится прозрачный фиксирующий слой. Этот фиксирующий слой может быть образован, например, как слой лака.
Пример 4
Исходя из предоставленной панели согласно примерам 1, 2 или 3 на структурированную поверхность готового к использованию декоративного слоя наносится пигментированное жидкое поверхностное покрытие в качестве второго цветного декора. Нанесение осуществляется посредством напылительного устройства, но альтернативно может производиться, например, и посредством валика для нанесения покрытий. Затем выполняется промежуточная обработка второго цветного декора, при которой нанесенное жидкое поверхностное покрытие распределяется посредством вводящего приспособления. Так, жидкое поверхностное покрытие соответственно примеру 3 может втираться в указанные структуры. Избыточный материал при этом удаляется. Затем это неравномерно распределенное пигментированное жидкое поверхностное покрытие (второй цветной декор) высушивается и отверждается, например, посредством УФ-излучения. Для лучшей защиты второго цветного декора защитный слой, например, слой лака, содержащий корунд, может наноситься на второй цветной декор и отверждаться.
В принципе вышеупомянутые материалы несущей плиты и материалы готового к использованию декоративного слоя могут свободно комбинироваться. И, наконец, все приведенные выше несущие плиты (волокнистая плита, MDF-плита, HDF-плита, CDF-плита, ДСП, сплошная сердцевина, цементно-волокнистая плита, армированная стекловолокном плита из синтетического материала и WPC-плита) могут покрываться любым из перечисленных декоративных слоев (ламинат высокого давления, ламинат непрерывного давления, ламинат прямого давления, лаковое покрытие и т.д.) и образовывать панель. При этом все упомянутые выше готовые к использованию декоративные слои могут также покрываться как красящими частицами в виде порошка, так и пигментированным поверхностным покрытием для образования соответственно второго цветного декора.